(57)【要約】【課題】製造コストが低く、また、優れたバリア性及び高透明性及び密着性を備えるガスバリアフィルムを提供する。【解決手段】樹脂基材の少なくとも片面に有機層と無機層とが該順に積層されたガスバリアフィルムの製造方法において、樹脂基材上に重合性化合物を含む重合性材料を用いて有機層を形成する工程と、未硬化状態の前記有機層上に水吸着層を形成する工程と、前記水吸着層上に無機層を形成する工程と、前記有機層を硬化する工程、を特徴とするガスバリアフィルムの製造方法である。また、前記水吸着層が粒径１〜１００ｎｍのＣａＯ、ＳｒＯ、ＢａＯ粒子または無機層状化合物から選ばれる少なくとも１種からなる層である。【選択図】図１
2016155235.tif 000002
【特許請求の範囲】
【請求項１】
樹脂基材の少なくとも片面に有機層と無機層とが該順に積層されたガスバリアフィルムの製造方法において、樹脂基材上に重合性化合物を含む重合性材料を用いて有機層を形成する工程と、
未硬化状態の前記有機層上に水吸着層を形成する工程と、
前記水吸着層上に無機層を形成する工程と、
前記有機層を硬化する工程、を特徴とするガスバリアフィルムの製造方法。
【請求項２】
前記水吸着層が粒径１〜１００ｎｍのＣａＯ、ＳｒＯ、ＢａＯ粒子または無機層状化合物から選ばれる少なくとも１種からなる層である、請求項１に記載のガスバリアフィルムの製造方法。
【請求項３】
前記有機層と前記水吸着層と前記無機層が、該順で積層されていることを特徴とする請求項１または２に記載のガスバリアフィルムの製造方法。
【請求項４】
請求項１から３のいずれか一項に記載の製造方法で製造されたガスバリアフィルム。
【発明の詳細な説明】
【技術分野】
【０００１】
本発明は、対象物をガスから保護する際に適用して好適なガスバリアフィルムに関する。
【背景技術】
【０００２】
ガスバリアフィルムは、対象物を空気中の湿気、酸素、炭酸ガスなどのガスから保護して品質や性能の劣化を抑制する役割を有しており、食品・医薬品などの包装材料をはじめ、液晶、有機ＥＬなどのエレクトロニクス分野でのガラスの代替としての採用も検討されている。
【０００３】
現在、ガスバリアフィルムの主な種類は、エチレンビニルアルコール共重合樹脂などの単体フィルム、共押出多層ナイロン（Ｎｙ）フィルム、塩化ビニリデン（ＰＶＤＣ）コートやポリビニルアルコール（ＰＶＡ）コートのウェットコートフィルムなどがある。しかしながら、これらの種類のフィルムは、ガスバリア性が高いものでも水蒸気透過度３ｇ／ｍ２／ｄａｙ程度であり、より高度なガスバリア性を要求される包装材や電子部材としての利用は難しい。
【０００４】
これらの問題を克服するために、例えば、特許文献１では、高分子樹脂基材上に、酸化アルミニウム、酸化マグネシウム、酸化ケイ素などの無機化合物を蒸着した透明なガスバリア性フィルムについて提案がなされている。
【０００５】
さらに、極めて高いバリア性を発現させるために、特許文献２では樹脂基材と無機層、有機層に加えて帯電防止層や硬化樹脂層などの機能層を設けた構造のものが提案されている。
【先行技術文献】
【特許文献】
【０００６】
【特許文献１】特公昭６３−２８０１７号公報
【特許文献２】特開２００６‐０８８５３８号公報
【発明の概要】
【発明が解決しようとする課題】
【０００７】
しかし、特許文献２のガスバリアフィルムにおいては、有機層と無機層の密着性が悪いため、高温高湿の環境下におけるバリア性能が十分発揮されないという問題があった。本発明は、上記のような従来技術の課題を解決しようとするものであり、製造コストが低く、また、優れたバリア性及び高透明性及び密着性を備えるガスバリアフィルムを提供することを課題とする。
【課題を解決するための手段】
【０００８】
上記課題を解決するために、本発明の請求項１に係る発明は、樹脂基材の少なくとも片面に有機層と無機層とが該順に積層されたガスバリアフィルムの製造方法において、樹脂基材上に重合性化合物を含む重合性材料を用いて有機層を形成する工程と、未硬化状態の前記有機層上に水吸着層を形成する工程と、前記水吸着層上に無機層を形成する工程と、前記有機層を硬化する工程、を特徴とするガスバリアフィルムの製造方法である。
【０００９】
本発明の請求項２に係る発明は、前記水吸着層が粒径１〜１００ｎｍのＣａＯ、ＳｒＯ、ＢａＯ粒子または無機層状化合物から選ばれる少なくとも１種からなる層である、請求項１に記載のガスバリアフィルムの製造方法である。
【００１０】
また、本発明の請求項３に係る発明は、前記有機層と前記水吸着層と前記無機層が、該順で積層されていることを特徴とする請求項１または２に記載のガスバリアフィルムの製造方法である。
【００１１】
また、本発明の請求項４に係る発明は、請求項１から３のいずれか一項に記載の製造方法で製造されたガスバリアフィルムである。
【発明の効果】
【００１２】
本発明によれば、製造コストが低く、また、優れたバリア性及び高透明性及び密着性を備えるガスバリアフィルムを提供することができる。
【００１３】
以下に図面を参照して本発明の実施形態を説明する。
【図面の簡単な説明】
【００１４】
【図１】本発明のガスバリアフィルムの層構成の一例を示す。
【００１５】
図１に示すように、本発明の実施形態に係るガスバリアフィルム１０は、樹脂基材１１、有機層１２、水吸着層１３、無機層１４とからなり、樹脂基材１１の片面に、有機層１２、水吸着層１３、無機層１４とを順次積層した構成としている。本発明の実施形態に係るガスバリアフィルムは、より高い水蒸気バリア性を達成するために、樹脂基材１１の両面に有機層１２、水吸着層１３、無機層１４を順次積層した構成であってもよい。
【００１６】
樹脂基材１１としては、例えば、ポリエチレンテレフタレート（ＰＥＴ）、ポリエチレンナフタレート（ＰＥＮ）などのポリエステルフィルム、ポリエチレン、ポリプロピレンなどのポリオレフィンフィルム、ポリエーテルスルフォン（ＰＥＳ）、ポリスチレンフィルム、ポリアミドフィルム、ポリ塩化ビニルフィルム、ポリカーボネートフィルムなどが挙げられる。樹脂基材１１の膜厚は、特に限定されないが、実用上６μｍ〜２００μｍ程度がよく、好ましくは１２μｍ〜１２５μｍがよい。
【００１７】
また、樹脂基材１１に積層する側の表面には、樹脂基材１１との密着性を高めるために、コロナ処理、プラズマ処理、酸やアルカリによる薬液処理などの処理を行ってもよい。
【００１８】
まず、樹脂基材１１上に有機層１２を形成する。有機層１２の膜厚については特に限定されないが、１０ｎｍ〜３０００ｎｍが好ましい。有機層１２の膜厚が薄すぎると、均一な膜厚を得ることが難しく、無機層１４の欠陥部を有機層１２で補うことができず十分なバリア性能を得ることができず、厚すぎると、外力によってクラックが入りやすくなり、十分なバリア性能を得ることができない。
【００１９】
有機層１２の形成方法は、グラビアコート、カーテンコート、ワイヤーバーコート、ダイコート、コンマコートなど種々の公知の塗工方法を用いて単一な塗膜を形成すし、紫外線または電子線で硬化する方法が好ましい。
【００２０】
有機層１２を形成する塗液に含まれる重合性化合物としては、紫外線や電子線照射で硬化できる材料を選択する。ウレタンアクリレート、エポキシアクリレート、ポリエステルアクリレート、ポリエーテルアクリレート等の樹脂組成物が挙げられる。上記のような樹脂組成物の任意の混合物を使用することも可能であり、紫外線照射や電子線照射で硬化できる材料であれば、特に制限はない。また樹脂組成物は１種類でもよく、２種類以上組み合わせても選択してもよい。また、有機層１２の塗液には、溶剤としてケトン系やエステル系の溶剤を用いることができる。
【００２１】
次に、有機層１２を硬化する前に、未硬化状態の有機層１２上に水吸着層１３を形成する。水吸着層１３を形成することにより、外気中の水分を水吸着層１３で吸着することができるので、樹脂基材１１中への水分の侵入を防ぐことができる。また、有機層１２が未硬化の状態で水吸着層１３を形成し、有機層１２と水吸着層１３を一度に硬化することで、有機層１２と水吸着層１３の層間密着性が高まり、さらには製造コストが低く、優れたバリア性及び高透明性を備えるガスバリアフィルムを得ることができる。
【００２２】
水吸着層１３を形成する水吸着剤は、ＣａＯ、ＢａＯ、ＳｒＯの少なくとも１種用いることが好ましい。水吸着層１３の膜厚は１〜１００ｎｍであれば、バリアフィルムの透明性や十分な水分吸着能力を保つことができる。さらに、ハイドロタルサイトなどの水吸着能力を持つ無機層状化合物を用いることもできる。
【００２３】
次に、形成した水吸着層１３上に無機層１４を形成する。無機層１４は金属化合物から形成される薄膜であり、蒸着やスパッタリング、イオンプレーティング法、ゾルゲル法などの公知の方法を用いて形成することができる。無機層１４に含まれる金属成分は、バリア性能を持つものであればよく、ＳｉやＡｌ、Ｉｎ、Ｓｎ、Ｚｎなどの金属酸化物や金属窒化物などの無機膜を製膜して形成する。
【００２４】
無機層１４の粗さは、１μｍ角の平均粗さは好ましくは１ｎｍ未満である。無機層１４の膜厚は、１層の厚さが５〜３００ｎｍの範囲内であれば十分なガスバリア性が得られる。また、無機層１４は２層以上積層しても構わない。
【実施例】
【００２５】
［実施例１］
（有機層塗液の調整）
ウレタンアクリレート１００重量部に対して、
・ジペンタエリスリトールトリアクリレート  ５０重量部
・ペンタエリスリトールテトラアクリレート  ５０重量部
・光重合開始剤（ＩＲＧＡＣＵＲＥ１８４）  １０重量部
を用意し、これらをメチルエチルケトンを用いて固形分が５０ｗｔ％となるように調整し、有機層の形成塗液を作成した。
【００２６】
（有機層の塗工工程）
樹脂基材に、片面がコロナ処理されたＰＥＴフィルム（膜厚１２μｍ）を使用し、コロナ処理された面にグラビアコートで上記有機層塗液を乾燥膜厚が１μｍとなるように塗工した。
【００２７】
（水吸着層の形成と有機層の硬化）
酸化アルミニウム材料を、真空蒸着機を使用して塗工直後の有機層の上に厚さ５ｎｍの蒸着膜層を積層した。その後、一次乾燥として乾燥炉内で２５℃１０秒間乾燥させ、連続して二次乾燥として乾燥炉内で８０℃５０秒間乾燥させた後、紫外線照射装置を用いて照射線量３００ｍＪ／ｍ２で紫外線照射をおこなうことにより、乾燥後の膜厚が２００ｎｍとなるように形成した。
【００２８】
（無機層の積層工程）
元素比Ｏ／Ｓｉが１．５になるように金属珪素粉末及び二酸化珪素粉末を混合した材料を作製し、真空蒸着機を使用して、水吸着層の上に厚さ５０ｎｍの無機層を積層し、ガスバリアフィルムを得た。
【００２９】
［実施例２］
上記実施例１において、水吸着層の厚みを５０ｎｍとした点以外は全て実施例１と同様の条件で、ＰＥＴフィルムに有機層／水吸着層／無機層を形成することでガスバリアフィルムを得た。
【００３０】
［比較例１］
上記実施例１において、水吸着層の厚みを１５０ｎｍとした点以外は全て実施例１と同様の条件で、ＰＥＴフィルムに有機層／水吸着層／無機層を形成することでガスバリアフィルムを得た。
【００３１】
［比較例２］
上記実施例１において、水吸着層を形成しなかった点以外は全て実施例１と同様の条件で、ＰＥＴフィルムに有機層／無機層を形成することでガスバリアフィルムを得た。
【００３２】
［比較例３］
上記実施例１において、有機層を乾燥・硬化後に水吸着層を形成した点以外は全て実施例１と同様の条件で、ＰＥＴフィルムに有機層／水吸着層／無機層を形成することでガスバリアフィルムを得た。
【００３３】
［ガスバリアフィルムの評価］
（１）水蒸気透過度の測定
高温高湿試験前後の実施例１〜２及び比較例１〜３の樹脂基材／有機層／水吸着層／無機層構成のガスバリアフィルムについて、水蒸気透過度計（ＭＯＣＯＮ  ＰＥＲＭＡＴＲＡＮ−Ｗ  ３／３１）により、４０℃／９０％ＲＨ雰囲気下での水蒸気透過度（ｇ／ｍ２／ｄａｙ）を測定した。
【００３４】
（２）密着強度の測定
ガスバリアフィルムを８５℃／８５％ＲＨ環境下に３０００時間置いた。高温高湿試験前後のガスバリアフィルムの表面について、マイクロスクラッチ試験機（レスカ社製  ＣＳＲ−２０００型）を用いて、直径５μｍのダイヤモンド圧子を１〜１０００ｍＮの範囲で加重印加し、水吸着層の剥離が発生する荷重を測定することで積層体の密着強度を比較した。
【００３５】
（３）光線透過率の測定
上記各積層ガスバリアフィルムを５０ｍｍ四方に切り出し、分光光度計で波長４００〜８００ｎｍにおける分光透過率を測定し、その平均値を算出した。
その評価結果と測定結果を表１にまとめて示す。
【００３６】
【表１】
2016155235.tif 000003
【００３７】
実施例の結果、優れたバリア性及び高透明性及び密着性を備えるガスバリアフィルムを作製することができた。比較例１においては、水吸着層が厚過ぎるためにフィルムの光線透過率が低下する結果となった。また、水吸着層を形成しなかった比較例２においては、水蒸気透過度が上昇する結果となった。さらに、水吸着層を有機層の硬化後に積層した比較例３においては、高温高湿試験後に密着性を保持できず耐久性が不十分な結果となった。
【符号の説明】
【００３８】
１１・・・樹脂基材
１２・・・有機層
１３・・・水吸着層
１４・・・無機層
【図１】
2016155235.tif 000004